Particule comprenant : (i) un noyau (1) constitué d’au moins un oxyde de métal M et de phosphore de formule (I) : M a P b O c (I) dans laquelle : - M représente un élément de la famille des métaux, - a et b, identiques ou différents, représentent un nombre entier allant de 1 à 10, - c représente un nombre entier allant de 2 à 20 ; et (ii) une couche supérieure d’enrobage (2), recouvrant la surface dudit noyau (1), constituée d’au moins un oxyde d’élément M’ de formule (II) : M’ d O e dans laquelle : - M’ est un élément, différent de M, choisi parmi les éléments des colonnes 13 et 14 du tableau périodique des éléments, et les éléments de la famille des lanthanides, - d représente un nombre entier allant de 1 à 4, - e représente un nombre entier allant de 1 à 4, Particule selon la revendication précédente, caractérisée en ce que l’élément M est choisi parmi les éléments des colonnes 4 à 11 du tableau périodique des éléments et les éléments de la famille des lanthanides. Particule selon l’une quelconque des revendications précédentes, caractérisée en ce que l’élément M est choisi parmi le titane, le zirconium, le vanadium, le chrome, le molybdène, le manganèse, le fer, le cobalt, le nickel, le cuivre et le cérium ; de préférence parmi le vanadium, le chrome, le molybdène, le manganèse, le fer, le cobalt, le nickel et le cuivre ; et plus préférentiellement parmi le cuivre, le fer et le cobalt. Particule selon l’une quelconque des revendications précédentes, caractérisée en ce que les nombres entiers a et b vont, indépendamment l’un de l’autre, de 1 à 5. Particule selon l’une quelconque des revendications précédentes, caractérisée en ce que le nombre entier c va de 4 à 10. Particule selon l’une quelconque des revendications précédentes, caractérisée en ce que l’oxyde de métal M et de phosphore de formule (I) est choisi parmi CuPO 4 , FePO 4 , Cu 2 P 2 O 7 , Co 3 P 2 O 7 , Cu 3 P 3 O 8 , Cu 4 P 4 O 9 et Cu 5 P 5 O 10 . Particule selon l’une quelconque des revendications précédentes, caractérisée en ce que l’élément M’ est choisi parmi l’aluminium et les éléments de la colonne 14 du tableau périodique des éléments ; de préférence parmi le silicium, l’étain et l’aluminium ; plus préférentiellement l’élément M’ est le silicium. Particule selon l’une quelconque des revendications précédentes, caractérisée en ce que le nombre entier d est égal à 1 ou 2 ; de préférence égal à 1. Particule selon l’une quelconque des revendications précédentes, caractérisée en ce que le nombre entier e est égal à 2 ou 3 ; de préférence égal à 2. Particule selon l’une quelconque des revendications précédentes, caractérisée en ce que l’oxyde d’élément M’ de formule (II) est choisi parmi SiO 2 , SnO 2 et Al 2 O 3 ; de préférence l’oxyde d’élément M’ de formule (II) est SiO 2 . Particule selon l’une quelconque des revendications précédentes, caractérisée en ce que le rapport atomique molaire (M/M’) est strictement supérieur à 0,3 ; de préférence supérieur ou égal à 1 ; plus préférentiellement supérieur ou égal à 3 ; plus préférentiellement compris dans la gamme allant de 3 à 10. Particule selon l’une quelconque des revendications précédentes, caractérisée en ce que l’épaisseur moyenne en nombre d m de la couche supérieure d’enrobage (2), mesurée par microscopie électronique en transmission (TEM), est comprise dans la gamme allant de 1 à 20 nm, de préférence de 1 à 10 nm, et plus préférentiellement de 2 à 7 nm. Particule selon l’une quelconque des revendications précédentes, caractérisée en ce que le diamètre moyen en nombre de la particule, déterminé par microscopie électronique en transmission (TEM), est compris dans la gamme allant de 4 à 5 000 nm, de préférence de 10 à 3 000 nm, plus préférentiellement de 20 à 1 000 nm. Particule selon l’une quelconque des revendications précédentes, caractérisée en ce que la couche supérieure d’enrobage (2) recouvre au moins 90% de la surface du noyau (1) ; de préférence recouvre la totalité de la surface du noyau (1). Composition comprenant des particules telles que définies dans l’une quelconque des revendications 1 à 14 et un support cosmétiquement acceptable. Procédé de préparation de particules telles que définies dans l’une quelconques des revendications 1 à 14, comprenant au moins les étapes suivantes : a. préparer une composition (A) en ajoutant un ou plusieurs précurseurs de métal M et un ou plusieurs précurseurs de phosphore dans un solvant combustible ou dans un mélange de solvants combustibles ; puis b. dans un dispositif de pyrolyse par projection de flamme, former une flamme en injectant la composition (A) et un gaz contenant de l’oxygène jusqu’à l’obtention d’agrégats d’oxyde de métal M et de phosphore ; puis c. injecter une composition gazeuse (B) comprenant un gaz (G3) et un ou plusieurs précurseurs d’élément M’ jusqu’à l’obtention d’une couche supérieure d’enrobage (2) constituée d’oxyde d’élément M’, à la surface desdits agrégats d’oxydes de métaux M et de phosphore ; ledit élément M’ étant différent de M et ledit élément M’ étant choisi parmi les éléments des colonnes 13 et 14 du tableau périodique des éléments, et les éléments de la famille des lanthanides. Procédé selon la revendication précédente, caractérisé en ce que le gaz (G3) de la composition (B) est dépourvu d’oxygène ; et de préférence est choisi parmi le diazote, le méthane, le dihydrogène et l’argon ; plus préférentiellement parmi le diazote et l’argon. Procédé selon l’une quelconque des revendications 16 et 17, caractérisé en ce que l’étape b est réalisée dans une première chambre d’un dispositif de pyrolyse par projection de flamme et l’étape c est réalisée dans une seconde chambre dudit dispositif en communication fluidique avec la première chambre. Procédé selon l’une quelconque des revendications 16 à 18, caractérisé en ce que l’élément M est choisi parmi les éléments des colonnes 4 à 11 du tableau périodique des éléments et les éléments de la famille des lanthanides ; de préférence parmi le titane, le zirconium, le vanadium, le chrome, le molybdène, le manganèse, le fer, le cobalt, le nickel, le cuivre et le cérium ; plus préférentiellement parmi le vanadium, le chrome, le molybdène, le manganèse, le fer, le cobalt, le nickel et le cuivre ; et plus préférentiellement encore parmi le cuivre, le fer, le cobalt. Procédé selon l’une quelconque des revendications 16 à 19, caractérisé en ce que l’élément M’ est choisi parmi l’aluminium et les éléments de la colonne 14 du tableau périodique des éléments ; de préférence parmi le silicium, l’étain et l’aluminium ; plus préférentiellement le silicium. Procédé selon l’une quelconque des revendications 16 à 20, caractérisé en ce que la quantité molaire de gaz contenant de l’oxygène injectée lors de l’étape b, est égale à la quantité molaire de gaz contenant de l’oxygène nécessaire pour faire réagir la composition (A) avec l’oxygène dans un rapport stœchiométrique, divisée par le facteur de correction φ ; avec φ compris entre 0,2 et 2, plus préférentiellement 0,8 et 1,4, plus préférentiellement encore entre 1 et 1,3, mieux entre 1,05 et 1,25, et encore mieux entre 1,1 et 1,2. Procédé selon l’une quelconque des revendications 16 à 20, caractérisé en ce que la composition (A) comprend un mélange de solvants combustibles, comprenant de préférence au moins deux des solvants combustibles suivants : l’acide 2-éthylhexanoïque, le toluène, l’éthanol absolu et le diéthylène glycol monobutyl éther ; plus préférentiellement le mélange de solvants combustibles est constitué d’au moins 5% en volume d’acide 2-éthylhexanoïque, d’au moins 5% en volume de toluène, d’au moins 5% en volume d’éthanol absolu et d’au moins 5% en volume de diéthylène glycol monobutyl éther, par rapport au volume total du mélange de solvants combustibles. Particule selon l’une quelconque des revendications 1 à 14, caractérisée en ce qu’elle est obtenue par le procédé tel que défini dans l’une quelconque des revendications 16 à 22. Utilisation cosmétique d’au moins une particule telle que définie dans l’une quelconque des revendications 1 à 14. Utilisation d’au moins une particule telle que définie dans l’une quelconque des revendications 1 à 14, pour la coloration et/ou le maquillage des matières kératiniques. Particule telle que définie dans l’une quelconque des revendications 1 à 14, pour son utilisation pour protéger la peau contre les rayonnements visibles et/ou ultra-violets.